【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
タンパク質性ブロックコポリマー繊維であって、
該ブロックコポリマーが少なくとも2個存在する繰り返し単位を含み、
該繰り返し単位が、
150個を超えるアミノ酸残基を含み、かつ少なくとも10kDalの分子量を有し；
少なくとも80％のアラニン分を含む、6個以上の連続したアミノ酸を有するアラニンリッチ領域と；
少なくとも40％のグリシン分および30％未満のアラニン分を含む、12個以上の連続したアミノ酸を有するグリシンリッチ領域と
を含み、
該繊維が、550cN/texを超える弾性率、少なくとも10％の伸び率、および少なくとも15cN/texの最大抗張力からなる群より選択される少なくとも一つの特性を含む、タンパク質性ブロックコポリマー繊維。
【請求項２】
繰り返し単位が、150〜1000個のアミノ酸残基を含む、請求項1に記載の繊維。
【請求項３】
繰り返し単位が、10kDal〜100kDalの分子量を有する、請求項1または2に記載の繊維。
【請求項４】
前記繰り返し単位が、2〜20個のアラニンリッチ領域を含む、請求項1〜3のいずれか一項記載の繊維。
【請求項５】
各アラニンリッチ領域が、80％〜100％のアラニン分を含む6〜20個の連続したアミノ酸を含む、請求項1〜4のいずれか一項記載の繊維。
【請求項６】
前記繰り返しが、2〜20個のグリシンリッチ領域を含む、請求項1〜5のいずれか一項記載の繊維。
【請求項７】
各グリシンリッチ領域が、40％〜80％のグリシン分を含む12〜150個の連続したアミノ酸を含む、請求項1〜6のいずれか一項記載の繊維。
【請求項８】
繰り返し単位が、315個のアミノ酸残基、6個のアラニンリッチ領域、および6個のグリシンリッチ領域を含み、
該アラニンリッチ領域が、7〜9個の連続したアミノ酸、および100％のアラニン分を含み、かつ
該グリシンリッチ領域が、30〜70個の連続したアミノ酸、および40〜55％のグリシン分を含む、請求項1に記載の繊維。
【請求項９】
弾性率が550cN/tex〜1000cN/texである、請求項1〜8のいずれか一項記載の繊維。
【請求項１０】
伸び率が10％〜20％である、請求項1〜9のいずれか一項記載の繊維。
【請求項１１】
最大抗張力が15cN/tex〜100cN/texである、請求項1〜10のいずれか一項記載の繊維。
【請求項１２】
弾性率が550cN/texを超える、請求項1〜11のいずれか一項記載の繊維。
【請求項１３】
伸び率が少なくとも10％である、請求項1〜12のいずれか一項記載の繊維。
【請求項１４】
最大抗張力が少なくとも15cN/texである、請求項1〜13のいずれか一項記載の繊維。
【請求項１５】
弾性率が550cN/texを超え、伸び率が少なくとも10％であり、かつ最大抗張力が少なくとも15cN/texである、請求項1〜14のいずれか一項記載の繊維。
【請求項１６】
各繰り返し単位が、2〜20個の準繰り返し単位を含む配列との少なくとも95％の配列同一性を有し、
各準繰り返し単位が、以下：
｛GGY-［GPG-X1］n1-GPS-（A）n2｝
を含む組成を有し、
式中、各準繰り返し単位について、
X1が、SGGQQ、GAGQQ、GQGPY、AGQQ、およびSQからなる群より独立して選択され、
n1が4〜8であり、n2が6〜10である、
請求項1〜15のいずれか一項記載の繊維。
【請求項１７】
少なくとも半分の準繰り返し単位について、n1が4〜5である、請求項16に記載の繊維。
【請求項１８】
少なくとも半分の準繰り返し単位について、n2が5〜8である、請求項16〜17のいずれか一項記載の繊維。
【請求項１９】
前記準繰り返し単位が、MaSp2牽引糸シルクタンパク質配列との少なくとも95％の配列同一性を有する、請求項1〜18のいずれか一項記載の繊維。
【請求項２０】
アラニンリッチ領域が、複数のナノ結晶βシートを形成し、かつ
グリシンリッチ領域が、複数のβターン構造を形成する、
請求項1〜19のいずれか一項記載の繊維。
【請求項２１】
前記ブロックコポリマーの繰り返し単位がSEQ ID NO:1を含む、請求項1〜20のいずれか一項記載の繊維。
【請求項２２】
以下の工程を含む、タンパク質性ブロックコポリマー繊維を合成する方法：
ブロックコポリマーポリペプチドを発現させる工程であって、
該ブロックコポリマーが、少なくとも2個の繰り返し単位を含み、
各繰り返し単位が、
150個を超えるアミノ酸残基を含み、かつ少なくとも20kDalの分子量を有し、
少なくとも80％のアラニン分を含む、6個以上の連続したアミノ酸を有するアラニンリッチ領域と、
少なくとも40％のグリシン分および30％未満のアラニン分を含む、12個以上の連続したアミノ酸を有するグリシンリッチ領域と
を含む、工程;
該発現ポリペプチドおよび少なくとも一つの溶媒を含む、紡糸ドープを配合する工程;および
該紡糸ドープを紡糸口金および少なくとも一つの凝固浴を通して押し出す工程であって、
400cN/texを超える弾性率、少なくとも10％の伸び率、および少なくとも15cN/texの最大抗張力からなる群より選択される特性を備える繊維を形成する、工程。
【請求項２３】
繰り返し単位が、150〜1000個のアミノ酸残基を含む、請求項22に記載の方法。
【請求項２４】
繰り返し単位が、10〜100kDalの分子量を有する、請求項22〜23のいずれか一項記載の方法。
【請求項２５】
前記繰り返しが、2〜20個のアラニンリッチ領域を含む、請求項22〜24のいずれか一項記載の方法。
【請求項２６】
各アラニンリッチ領域が、80％〜100％のアラニン分を含む6〜20個の連続したアミノ酸を含む、請求項22〜25のいずれか一項記載の方法。
【請求項２７】
前記繰り返しが、2〜20個のグリシンリッチ領域を含む、請求項22〜26のいずれか一項記載の方法。
【請求項２８】
各グリシンリッチ領域が、40％〜80％のグリシン分を含む12〜150個の連続したアミノ酸を含む、請求項22〜27のいずれか一項記載の方法。
【請求項２９】
繰り返し単位が、315個のアミノ酸残基、6個のアラニンリッチ領域、および6個のグリシンリッチ領域を含み、
該アラニンリッチ領域が、7〜9個の連続したアミノ酸、および100％のアラニン分を含み、かつ
該グリシンリッチ領域が、30〜70個の連続したアミノ酸、および40〜55％のグリシン分を含む、請求項22に記載の方法。
【請求項３０】
繊維の弾性率が550cN/tex〜575cN/texである、請求項22〜29のいずれか一項記載の方法。
【請求項３１】
繊維の伸び率が10％〜20％である、請求項22〜30のいずれか一項記載の方法。
【請求項３２】
15cN/tex〜20cN/texの繊維最大抗張力である、請求項22〜31のいずれか一項記載の方法。
【請求項３３】
繊維の弾性率が400cN/texを超える、請求項22〜32のいずれか一項記載の方法。
【請求項３４】
繊維の伸び率が少なくとも10％である、請求項22〜33のいずれか一項記載の方法。
【請求項３５】
繊維最大抗張力が少なくとも15cN/texである、請求項22〜34のいずれか一項記載の方法。
【請求項３６】
繊維の弾性率が400cN/texを超え、伸び率が少なくとも10％であり、かつ最大抗張力が少なくとも15cN/texである、請求項22〜35のいずれか一項記載の方法。
【請求項３７】
少なくとも一つの凝固浴を通して繊維を押し出す工程が、該繊維を、第1の化学組成を有する第1の凝固浴、および該第1の化学組成とは異なる第2の化学組成を有する第2の浴に順次通して押し出すことを含む、請求項22〜36のいずれか一項記載の方法。
【請求項３８】
第1の化学組成が、第1の溶媒ならびに第1の酸および第1の塩のうちの少なくとも一つを含み;かつ
第2の化学組成が、第2の溶媒ならびに第2の酸および第2の塩のうちの少なくとも一つを含み;
該第2の溶媒の濃度が、該第1の溶媒の濃度よりも高い、請求項37に記載の方法。
【請求項３９】
第1の溶媒と第2の溶媒が同じである、請求項38に記載の方法。
【請求項４０】
第1の溶媒と第2の溶媒が異なる、請求項38に記載の方法。
【請求項４１】
第1の酸と第2の酸が同じである、請求項38〜40のいずれか一項記載の方法。
【請求項４２】
第1の酸と第2の酸が異なる、請求項38〜40のいずれか一項記載の方法。
【請求項４３】
繊維が、第1の凝固浴内で半透明である、請求項22〜42のいずれか一項記載の方法。
【請求項４４】
前記繰り返し単位が、MaSp2牽引糸シルクタンパク質配列との少なくとも95％の配列同一性を有する、請求項22〜43のいずれか一項記載の方法。
【請求項４５】
ブロックコポリマーの繰り返し単位がSEQ ID NO:1を含む、請求項22〜44のいずれか一項記載の方法。
【手続補正２】
【補正対象書類名】明細書
【補正対象項目名】００２９
【補正方法】変更
【補正の内容】
【００２９】
いくつかの態様において、繊維は、第1の凝固浴内で半透明である。
[本発明1001]
タンパク質性ブロックコポリマー繊維であって、
該ブロックコポリマーが少なくとも2個存在する繰り返し単位を含み、
該繰り返し単位が、
150個を超えるアミノ酸残基を含み、かつ少なくとも10kDalの分子量を有し；
少なくとも80％のアラニン分を含む、6個以上の連続したアミノ酸を有するアラニンリッチ領域と；
少なくとも40％のグリシン分および30％未満のアラニン分を含む、12個以上の連続したアミノ酸を有するグリシンリッチ領域と
を含み、
該繊維が、550cN/texを超える弾性率、少なくとも10％の伸び率、および少なくとも15cN/texの最大抗張力からなる群より選択される少なくとも一つの特性を含む、タンパク質性ブロックコポリマー繊維。
[本発明1002]
繰り返し単位が、150〜1000個のアミノ酸残基を含む、本発明1001の繊維。
[本発明1003]
繰り返し単位が、10kDal〜100kDalの分子量を有する、本発明1001または1002の繊維。
[本発明1004]
前記繰り返しが、2〜20個のアラニンリッチ領域を含む、本発明1001〜1003のいずれかの繊維。
[本発明1005]
各アラニンリッチ領域が、80％〜100％のアラニン分を含む6〜20個の連続したアミノ酸を含む、本発明1001〜1004のいずれかの繊維。
[本発明1006]
前記繰り返しが、2〜20個のグリシンリッチ領域を含む、本発明1001〜1005のいずれかの繊維。
[本発明1007]
各グリシンリッチ領域が、40％〜80％のグリシン分を含む12〜150個の連続したアミノ酸を含む、本発明1001〜1006のいずれかの繊維。
[本発明1008]
繰り返し単位が、315個のアミノ酸残基、6個のアラニンリッチ領域、および6個のグリシンリッチ領域を含み、
該アラニンリッチ領域が、7〜9個の連続したアミノ酸、および100％のアラニン分を含み、かつ
該グリシンリッチ領域が、30〜70個の連続したアミノ酸、および40〜55％のグリシン分を含む、本発明1001の繊維。
[本発明1009]
弾性率が550cN/tex〜1000cN/texである、本発明1001〜1008のいずれかの繊維。
[本発明1010]
伸び率が10％〜20％である、本発明1001〜1009のいずれかの繊維。
[本発明1011]
最大抗張力が15cN/tex〜100cN/texである、本発明1001〜1010のいずれかの繊維。
[本発明1012]
弾性率が550cN/texを超える、本発明1001〜1011のいずれかの繊維。
[本発明1013]
伸び率が少なくとも10％である、本発明1001〜1012のいずれかの繊維。
[本発明1014]
最大抗張力が少なくとも15cN/texである、本発明1001〜1013のいずれかの繊維。
[本発明1015]
弾性率が550cN/texを超え、伸び率が少なくとも10％であり、かつ最大抗張力が少なくとも15cN/texである、本発明1001〜1014のいずれかの繊維。
[本発明1016]
各繰り返し単位が、2〜20個の準繰り返し単位を含む配列との少なくとも95％の配列同一性を有し、
各準繰り返し単位が、以下：
｛GGY-［GPG-X1］n1-GPS-（A）n2｝
を含む組成を有し、
式中、各準繰り返し単位について、
X1が、SGGQQ、GAGQQ、GQGPY、AGQQ、およびSQからなる群より独立して選択され、
n1が4〜8であり、n2が6〜10である、
本発明1001〜1015のいずれかの繊維。
[本発明1017]
少なくとも半分の準繰り返し単位について、n1が4〜5である、本発明1016の繊維。
[本発明1018]
少なくとも半分の準繰り返し単位について、n2が5〜8である、本発明1016〜1017のいずれかの繊維。
[本発明1019]
準繰り返し単位が、MaSp2牽引糸シルクタンパク質配列との少なくとも95％の配列同一性を有する、本発明1001〜1018のいずれかの繊維。
[本発明1020]
ポリアラニン領域が、複数のナノ結晶βシートを形成し、かつ
グリシンリッチ領域が、複数のβターン構造を形成する、
本発明1001〜1019のいずれかの繊維。
[本発明1021]
タンパク質性ブロックコポリマーの繰り返し単位がSEQ ID NO:1を含む、本発明1001〜1020のいずれかの繊維。
[本発明1022]
以下の工程を含む、タンパク質性ブロックコポリマー繊維を合成する方法：
ブロックコポリマーポリペプチドを発現させる工程であって、
該ブロックコポリマーが、少なくとも2個の繰り返し単位を含み、
各繰り返し単位が、
150個を超えるアミノ酸残基を含み、かつ少なくとも20kDalの分子量を有し、
少なくとも80％のアラニン分を含む、6個以上の連続したアミノ酸を有するアラニンリッチ領域と、
少なくとも40％のグリシン分および30％未満のアラニン分を含む、12個以上の連続したアミノ酸を有するグリシンリッチ領域と
を含む、工程;
該発現ポリペプチドおよび少なくとも一つの溶媒を含む、紡糸ドープを配合する工程;および
該紡糸ドープを紡糸口金および少なくとも一つの凝固浴を通して押し出す工程であって、
400cN/texを超える弾性率、少なくとも10％の伸び率、および少なくとも15cN/texの最大抗張力からなる群より選択される特性を備える繊維を形成する、工程。
[本発明1023]
繰り返し単位が、150〜1000個のアミノ酸残基を含む、本発明1022の繊維。
[本発明1024]
繰り返し単位が、10〜100kDalの分子量を有する、本発明1022〜1023のいずれかの繊維。
[本発明1025]
前記繰り返しが、2〜20個のアラニンリッチ領域を含む、本発明1022〜1024のいずれかの繊維。
[本発明1026]
各アラニンリッチ領域が、80％〜100％のアラニン分を含む6〜20個の連続したアミノ酸を含む、本発明1022〜1025のいずれかの繊維。
[本発明1027]
前記繰り返しが、2〜20個のグリシンリッチ領域を含む、本発明1022〜1026のいずれかの繊維。
[本発明1028]
各グリシンリッチ領域が、40％〜80％のグリシン分を含む12〜150個の連続したアミノ酸を含む、本発明1022〜1027のいずれかの繊維。
[本発明1029]
繰り返し単位が、315個のアミノ酸残基、6個のアラニンリッチ領域、および6個のグリシンリッチ領域を含み、
該アラニンリッチ領域が、7〜9個の連続したアミノ酸、および100％のアラニン分を含み、かつ
該グリシンリッチ領域が、30〜70個の連続したアミノ酸、および40〜55％のグリシン分を含む、本発明1022の繊維。
[本発明1030]
繊維の弾性率が550cN/tex〜575cN/texである、本発明1022〜1029のいずれかの方法。
[本発明1031]
繊維の伸び率が10％〜20％である、本発明1022〜1030のいずれかの方法。
[本発明1032]
15cN/tex〜20cN/texの繊維最大抗張力である、本発明1022〜1031のいずれかの方法。
[本発明1033]
繊維の弾性率が400cN/texを超える、本発明1022〜1032のいずれかの方法。
[本発明1034]
繊維の伸び率が少なくとも10％である、本発明1022〜1033のいずれかの方法。
[本発明1035]
繊維最大抗張力が少なくとも15cN/texである、本発明1022〜1034のいずれかの方法。
[本発明1036]
繊維の弾性率が400cN/texを超え、伸び率が少なくとも10％であり、かつ最大抗張力が少なくとも15cN/texである、本発明1022〜1035のいずれかの方法。
[本発明1037]
少なくとも一つの凝固浴を通して繊維を押し出す工程が、該繊維を、第1の化学組成を有する第1の凝固浴、および該第1の化学組成とは異なる第2の化学組成を有する第2の浴に順次通して押し出すことを含む、本発明1022〜1036のいずれかの方法。
[本発明1038]
第1の化学組成が、第1の溶媒ならびに第1の酸および第1の塩のうちの少なくとも一つを含み;かつ
第2の化学組成が、第2の溶媒ならびに第2の酸および第2の塩のうちの少なくとも一つを含み;
該第2の溶媒の濃度が、該第1の溶媒の濃度よりも高い、本発明1037の方法。
[本発明1039]
第1の溶媒と第2の溶媒が同じである、本発明1038の方法。
[本発明1040]
第1の溶媒と第2の溶媒が異なる、本発明1038の方法。
[本発明1041]
第1の酸と第2の酸が同じである、本発明1038〜1040のいずれかの方法。
[本発明1042]
第1の酸と第2の酸が異なる、本発明1038〜1040のいずれかの方法。
[本発明1043]
繊維が、第1の凝固浴内で半透明である、本発明1022〜1042のいずれかの方法。
[本発明1044]
準繰り返し単位が、MaSp2牽引糸シルクタンパク質配列との少なくとも95％の配列同一性を有する、本発明1022〜1043のいずれかの方法。
[本発明1045]
ブロックコポリマーの繰り返し単位がSEQ ID NO:1を含む、本発明1022〜1044のいずれかの方法。